(57)【特許請求の範囲】
【請求項１】
上面に電子部品が載置される載置部を有するとともに上面に接地用配線層の一部が導出されている絶縁基体と、金属蓋体とから成り、前記絶縁基体上面と金属蓋体下面とを封止材を介し接合することによって内部に電子部品を気密に収容するように成した電子部品収納用容器であって、前記封止材をガラス成分に無機物フィラーと、該無機物フィラーより粒径が大きい金属フィラーを含有させて導電性となし、かつ前記金属蓋体下面の前記封止材が接合される領域に軟化点が６５０℃以上の高温ガラス層が被着されていることを特徴とする電子部品収納用容器。
【請求項２】
前記金属フィラーの平均粒径が無機物フィラーの平均粒径よりも２乃至１０倍大きいことを特徴とする請求項１に記載の電子部品収納用容器。
【請求項３】
前記封止材に含まれるガラス成分は、酸化鉛を５０乃至６５重量％、酸化ホウ素を２乃至１０重量％、フッ化鉛を１０乃至３０重量％、酸化亜鉛を１乃至６重量％、酸化ビスマスを１０乃至２０重量％含むことを特徴とする請求項１に記載の電子部品収納用容器。
【請求項４】
前記封止材に含まれる金属フィラーは、鉄−ニッケル合金及び鉄−ニッケル−コバルト合金の少なくとも一方から成り、無機物フィラーは、チタン酸鉛系化合物から成り、かつ前記封止材における金属フィラーの含有量が５乃至１０重量％、無機物フィラーの含有量が２６乃至４５重量％であることを特徴とする請求項１に記載の電子部品収納用容器。
【請求項５】
前記高温ガラス層は、酸化珪素を５５乃至７５重量％、酸化ホウ素を１５乃至２５重量％、酸化アルミニウムを３乃至１０重量％、酸化バリウムを１乃至６重量％、酸化ナトリウムを１乃至６重量％、酸化カリウムを１乃至６重量％、酸化リチウムを１乃至６重量％含むことを特徴とする請求項１に記載の電子部品収納用容器。
【発明の詳細な説明】
【０００１】
【発明の属する技術分野】
本発明は水晶振動子や弾性表面波素子等の圧電素子や半導体素子などの電子部品を気密に封止して収容するための電子部品収納用容器に関し、特に封止材にガラスを用いて封止を行う電子部品収納用容器に関するものである。
【０００２】
【従来の技術】
従来、圧電素子、例えば水晶振動子を収容するための圧電素子収納用容器は、一般に酸化アルミニウム質焼結体等の電気絶縁材料から成り、その上面に水晶振動子を収容するための段状の凹部及び該凹部周辺より底面にかけて導出されたタングステン、モリブデン、マンガン等の高融点金属粉末から成るメタライズ配線層を有する絶縁基体と、同じく酸化アルミニウム質焼結体やガラス等の電気絶縁材料から成る絶縁蓋体とから構成されており、真空中において絶縁基体の凹部の段差部に水晶振動子の一端をポリイミド導電性樹脂から成る接着材を介して接着固定するとともに水晶振動子の各電極をメタライズ配線層に電気的に接続し、しかる後、前記絶縁基体の上面に絶縁蓋体を低融点ガラスから成る封止材を介して接合させ、絶縁基体と絶縁蓋体とから成る容器内部に水晶振動子を気密に収容することによって最終製品となる。
【０００３】
なお、前記絶縁基体と絶縁蓋体とを接合させる封止材としては、−般に酸化鉛５６乃至６６重量％、酸化ホウ素４乃至１４重量％、酸化珪素１乃至６重量％、酸化ビスマス０．５乃至５重量％、酸化亜鉛０．５乃至３重量％を含むガラス成分に、フィラーとしてのコージェライト系化合物を９乃至１９重量％、チタン酸鉛系化合物を１０乃至２０重量％添加したガラスが使用されている。
【０００４】
【発明が解決しようとする課題】
しかしながら、この従来の電子部品収納用容器においては、絶縁基体や絶縁蓋体を形成する酸化アルミニウム質焼結体等のセラミックス及び絶縁基体と絶縁蓋体とを接合させ電子部品を内部に気密に封止するガラスがいずれも電磁波を透過し易く、そのため外部電気回路基板等に他の電子部品とともに実装した場合、隣接する電子部品間に電磁波の相互干渉が起こり電子部品に誤動作を起こさせるという問題を有していた。特に最近では外部電気回路基板に電子部品が極めて高密度に実装され、隣接する電子部品間の距離が極めて狭いものとなってきており、この電磁波の相互干渉による問題は極めて大きなものとなってきた。
【０００５】
またこの従来の電子部品収納用容器においては、絶縁基体に絶縁蓋体を接合させる封止材である低融点ガラスの軟化溶融温度が約４００℃程度であること、近時の電子部品は高密度化、高集積化に伴って耐熱性が低下してきたこと等から、絶縁基体と絶縁蓋体とを封止材を介して接合し、絶縁基体と絶縁蓋体とからなる絶縁容器の内部に電子部品を気密に収容した場合、封止材を溶融させる熱が内部に収容する電子部品に作用して電子部品の特性に劣化を招来させ、電子部品を正常に作動させることができないという問題点も有していた。
【０００６】
更に、電子部品を絶縁基体の凹部内ヘポリイミド導電性樹脂等から成る樹脂製の接着材を介して接着固定した場合、電子部品を接着固定する接着材の耐熱性が低いため、接着材に封止材を溶融させる熱が作用すると電子部品の接着固定が破れ、その結果、電子部品を常に、安定に作動させることができなくなるという問題点も有していた。
【０００７】
本発明は、上記問題点に鑑み案出されたもので、その目的は容器内部に収容する電子部品に電磁波が作用するのを有効に防止するとともに容器内部に電子部品をその特性に劣化を招来することなく気密に封止し、電子部品を長期間にわたり正常、かつ安定に作動させることができる電子部品収納用容器を提供することにある。
【０００８】
【課題を解決するための手段】
本発明は、上面に電子部品が載置される載置部を有するとともに上面に接地用配線層の一部が導出されている絶縁基体と、金属蓋体とから成り、前記絶縁基体上面と金属蓋体下面とを封止材を介し接合することによって内部に電子部品を気密に収容するように成した電子部品収納用容器であって、前記封止材をガラス成分に無機物フィラーと、該無機物フィラーより粒径が大きい金属フィラーを含有させて導電性となし、かつ前記金属蓋体下面の前記封止材が接合される領域に軟化点が６５０℃以上の高温ガラス層が被着されていることを特徴とするものである。
【０００９】
また本発明は、前記金属フィラーの平均粒径が無機物フィラーの平均粒径よりも２乃至１０倍大きいことを特徴とするものである。
【００１０】
また本発明は、前記封止材に含まれるガラス成分は、酸化鉛を５０乃至６５重量％、酸化ホウ素を２乃至１０重量％、フッ化鉛を１０乃至３０重量％、酸化亜鉛を１乃至６重量％、酸化ビスマスを１０乃至２０重量％含むことを特徴とするものである。
【００１１】
また本発明は、前記封止材に含まれる金属フィラーは、鉄−ニッケル合金及び鉄−ニッケル−コバルト合金の少なくとも一方から成り、無機物フィラーは、チタン酸鉛系化合物から成り、かつ前記封止材における金属フィラーの含有量が５乃至１０重量％、無機物フィラーの含有量が２６乃至４５重量％であることを特徴とするものである。
【００１２】
また本発明は、前記高温ガラス層は、酸化珪素を５５乃至７５重量％、酸化ホウ素を１５乃至２５重量％、酸化アルミニウムを３乃至１０重量％、酸化バリウムを１乃至６重量％、酸化ナトリウムを１乃至６重量％、酸化カリウムを１乃至６重量％、酸化リチウムを１乃至６重量％含むことを特徴とするものである。
【００１３】
本発明の電子部品収納用容器によれば、金属蓋体を絶縁基体の上面に導出されている接地用配線層に、ガラス成分に無機物フィラーと、該無機物フィラーより粒径が大きい金属フィラーを含有させた導電性を呈する封止材を介して電気的に接続するようになしたことから絶縁基体と金属蓋体とを封止材を介して接合し、内部に電子部品を気密に収容封止した際、内部に収容される電子部品は前記導電性を呈する封止材を介して接地用配線層に接続された金属蓋体でシールドされることとなり、その結果、外部ノイズが金属蓋体を介して入り込むのを有効に防止することができ、容器内部の電子部品を長期間にわたり正常、かつ安定に作動させることができる。
【００１４】
また本発明の電子部品収納用容器によれば、絶縁基体と金属蓋体とを接合させる封止材として、酸化鉛５０乃至６５重量％、酸化ホウ素２乃至１０重量％、フッ化鉛１０乃至３０重量％、酸化亜鉛１乃至６重量％、酸化ビスマス１０乃至２０重量％を含むガラス成分に、無機物フィラーとしてチタン酸鉛系化合物を２６乃至４５重量％、金属フィラーとして鉄−ニッケル合金及び鉄−ニッケル−コバルト合金の少なくとも一方を５乃至１０重量％添加したものを使用すると封止材の軟化溶融温度が３５０℃以下となり、絶縁基体と金属蓋体とを封止材を介して接合させ、絶縁基体と金属蓋体とから成る容器内部に電子部品を気密に収容する際、封止材を溶融させる熱が内部に収容する電子部品に作用しても電子部品の特性に劣化を招来することはなく、その結果、電子部品を長期間にわたり正常、かつ安定に作動させることが可能となる。
【００１５】
また同時に封止材の軟化溶融温度が３５０℃以下であり、低温であることから絶縁基体と金属蓋体とを封止材を介して接合させ、絶縁基体と金属蓋体とから成る容器の内部に電子部品を気密に収容する際、封止材を溶融させる熱によって電子部品を絶縁基体の凹部内に接着固定するポリイミド導電性樹脂等から成る樹脂製の接着材が劣化することもなく、これによって電子部品を絶縁基体の凹部内へ接着材を介して極めて強固に接着固定することが可能となり、電子部品を常に、安定に作動させることができる。
【００１６】
更に前記金属蓋体の封止材が接合される領域に予め酸化珪素を５５乃至７５重量％、酸化ホウ素を１５乃至２５重量％、酸化アルミニウムを３乃至１０重量％、酸化バリウムを１乃至６重量％、酸化ナトリウムを１乃至６重量％、酸化カリウムを１乃至６重量％、酸化リチウムを１乃至６重量％含む軟化点が６５０℃以上の高温ガラス層が被着されていることから封止材の金属蓋体に対する接合が前記高温ガラス層によって強固となり、その結果、絶縁基体と金属蓋体とを封止材を介して接合させ容器内部に電子部品を気密に収容する際、容器の気密封止が完全となって容器内部に収容する電子部品を長期間にわたり正常、かつ安定に作動させることが可能となる。
【００１７】
【発明の実施の形態】
次に、本発明を添付図面に基づき詳細に説明する。
図１は本発明の電子部品収納用容器を水晶振動子を収容する容器に適用した場合の一実施例を示し、１は電気絶縁材料より成る絶縁基体、２は金属材料から成る金属蓋体である。この絶縁基体１と金属蓋体２とで水晶振動子４を収容するための容器３が構成される。
【００１８】
前記絶縁基体１は酸化アルミニウム質焼結体、ムライト質焼結体、窒化アルミニウム質焼結体、炭化珪素質焼結体、ガラスセラミックス焼結体等の電気絶縁材料から成り、例えば、酸化アルミニウム質焼結体から成る場合には、酸化アルミニウム、酸化珪素、酸化マグネシウム、酸化カルシウム等の原料粉末に適当な有機バインダー、溶剤等を添加混合して泥漿物を作るとともに該泥漿物をドクターブレード法やカレンダーロール法を採用することによってセラミックグリーンシート（セラミック生シート）と成し、しかる後、前記セラミックグリーンシートに適当な打ち抜き加工を施すとともにこれを複数枚積層し、約１６００℃の温度で焼成することによって製作される。
【００１９】
また前記絶縁基体１はその上面に水晶振動子４を載置収容するための空所を形成する段状の凹部１ａが設けてあり、該凹部１ａの段差部には水晶振動子４が接着材５を介し接着固定される。
【００２０】
なお、前記接着材５は、例えば、ポリイミド系導電性樹脂より成り、絶縁基体１の凹部１ａ段差部に接着材５を介して水晶振動子４を載置させ、しかる後、前記接着材５に熱硬化処理を施し、熱硬化させることによって水晶振動子４を絶縁基体１に接着固定する。
【００２１】
また前記絶縁基体１には凹部１ａの段差部より下面にかけて導出するメタライズ配線層６が形成されており、該凹部１ａの段差部に位置するメタライズ配線層６には水晶振動子４の各電極がポリイミド系導電性樹脂から成る接着材５を介し電気的に接続され、また絶縁基体１の下面に導出された部位には外部電気回路基板の配線導体が半田等のロウ材を介しロウ付けされる。
【００２２】
前記メタライズ配線層６はタングステン、モリブデン、マンガン等の高融点金属粉末から成り、該高融点金属粉末に適当な有機溶剤、溶媒を添加混合して得た金属ペーストを、焼成によって絶縁基体１となるセラミックグリーンシートに、予め従来周知のスクリーン印刷法により所定パターンに印刷塗布しておくことによって絶縁基体１の凹部１ａの段差部より底面にかけて被着形成される。
【００２３】
なお、前記メタライズ配線層６はその露出する外表面にニッケル、金等の耐蝕性に優れ、かつ良導電性である金属をメッキ法により１μｍ乃至２０μｍの厚さに被着させておくと、メタライズ配線層６の酸化腐蝕を有効に防止することができるとともにメタライズ配線層６を外部電気回路基板の配線導体に半田等のロウ材を介しロウ付けする際、そのロウ付け強度を強固となすことができる。従って、前記メタライズ配線層６はその露出する外表面にニッケル、金等の金属を１μｍ乃至２０μｍの厚さに被着させておくことが好ましい。
【００２４】
前記絶縁基体１はまたその上面から下面にかけて接地用配線層８が被着されており、該接地用配線層８は後述する金属蓋体２を外部電気回路基板の接地配線に電気的に接続する作用をなし、接地用配線層８の絶縁基体１上面に位置する領域には金属蓋体２が封止材７を介して電気的に接続され、また絶縁基体１下面に導出する部位には外部電気回路基板の接地配線が接続される。
【００２５】
前記接地用配線層８はタングステン、モリブデン、マンガン等の高融点金属粉末から成り、メタライズ配線層６と同様、タングステン等の高融点金属粉末に適当な有機溶剤、溶媒を添加混合して得た金属ペーストを、焼成によって絶縁基体１となるセラミックグリーンシートに、予め従来周知のスクリーン印刷法により所定パターンに印刷塗布しておくことによって絶縁基体１の上面から下面にかけて被着形成される。
【００２６】
また前記接地用配線層８はその露出する外表面にニッケル、金等の耐蝕性に優れ、かつ良導電性である金属をメッキ法により１μｍ乃至２０μｍの厚さに被着させておくと、接地用配線層８の酸化腐蝕を有効に防止することができるとともに接地用配線層８と封止材７及び外部電気回路の接地配線との接続を強固となすことができる。従って、前記接地用配線層８はその露出する外表面にニッケル、金等の金属を１μｍ乃至２０μｍの厚さに被着させておくことが好ましい。
【００２７】
前記メタライズ配線層６及び接地用配線層８が被着されている絶縁基体１はまたその上面に金属蓋体２が封止材７を介して接合され、これによって絶縁基体１と金属蓋体２とから成る容器３の内部に水晶振動子４が気密に収容される。
【００２８】
前記金属蓋体２は鉄−ニッケル合金や鉄−ニッケル−コバルト合金等の金属材料から成り、例えば、鉄−ニッケル合金のインゴット（塊）に圧延加工法や打ち抜き加工法等、従来周知の金属加工法を採用することによって所定の板状に形成される。
【００２９】
前記金属蓋体２はその下面が封止材７及び接地用配線層８を介して外部電気回路基板の接地配線に接続されるとともに絶縁基体１の凹部１ａ内に収容されている水晶振動子４を覆い、これによって水晶振動子４は金属蓋体２でシールドされ、外部ノイズが金属蓋体２を介して入り込むのが有効に防止されて容器３内部の水晶振動子４を長期間にわたり正常、かつ安定に作動させることができる。
【００３０】
また同時に内部に収容した水晶振動子４が発生するノイズも金属蓋体２を介して外部に漏れることが有効に防止され、水晶振動子４の発生するノイズが他の装置に入り込んで誤動作等の悪影響を与えることも極小となる。
【００３１】
更に前記絶縁基体１と金属蓋体２とを接合させる封止材７は導電性を帯びたガラスから成り、絶縁基体１を金属蓋体２に接合させ、絶縁基体１と金属蓋体２とから成る容器３内部に水晶振動子４を気密に収容するとともに金属蓋体２を絶縁基体１に被着させた外部電気回路基板の接地配線に接続される接地用配線層８に電気的に接続する作用をなす。
【００３２】
前記封止材７としては、例えば、酸化鉛を５０乃至６５重量％、酸化ホウ素を２乃至１０重量％、フッ化鉛を１０乃至３０重量％、酸化亜鉛を１乃至６重量％、酸化ビスマスを１０乃至２０重量％含むガラス成分に、チタン酸鉛系化合物を無機物フィラーとして２６乃至４５重量％、鉄−ニッケル合金及び鉄−ニッケル−コバルト合金の少なくとも一方を金属フィラーとして５乃至１０重量％含有させたものが好適に使用され、封止の作業性を向上させるために金属蓋体２の下面に予め被着されている。
【００３３】
前記封止材７の金属蓋体２への被着は、チタン酸鉛系化合物の無機物フィラーと鉄−ニッケル合金及び鉄−ニッケル−コバルト合金の少なくとも一方の金属フィラーを含有するガラスに適当な有機溶剤、溶媒を添加混合することによって得たペーストを金属蓋体２下面の絶縁基体１と接合される部位に従来周知のスクリーン印刷法等により所定厚みに枠状に印刷塗布することによって行われる。
【００３４】
なお、前記導電性を帯びている封止材７はガラス成分として酸化鉛を５０乃至６５重量％、酸化ホウ素を２乃至１０重量％、フッ化鉛を１０乃至３０重量％、酸化亜鉛を１乃至６重量％、酸化ビスマスを１０乃至２０重量％含むガラスを使用する場合、かかるガラスの軟化溶融温度が３５０℃以下と低いことからこの封止材７を用いて絶縁基体１と金属蓋体２とを接合させ、容器３を気密に封止する際、封止材７を溶融させる熱が内部に収容する水晶振動子４に作用してもその温度が低いため水晶振動子４の特性に劣化を招来することはなく、水晶振動子４を長期間にわたり正常、かつ安定に作動させることが可能となる。また同時に封止材７の軟化溶融温度が３５０℃以下と低いことから水晶振動子４を絶縁基体１の凹部１ａに固定している樹脂製接着材５の特性も大きく劣化することはなく、これによって水晶振動子４を絶縁基体１の凹部１ａに極めて強固に接着固定しておくことが可能となり、水晶振動子４を常に、安定に作動させることができる。
【００３５】
更に、前記封止材７はそれを酸化鉛５０乃至６５重量％、酸化ホウ素２乃至１０重量％、フッ化鉛１０乃至３０重量％、酸化亜鉛１乃至６重量％、酸化ビスマス１０乃至２０重量％を含むガラスで形成した場合、酸化鉛の量が５０重量％未満であるとガラスの軟化溶融温度が高くなって、容器３を気密封止する際の熱によって水晶振動子４の特性に劣化を招来してしまい、また６５重量％を超えるとガラスの耐薬品性が低下し、容器３の気密封止の信頼性が大きく低下してしまう。従って、前記酸化鉛の量は５０乃至６５重量％の範囲としておくことが好ましい。
【００３６】
また酸化ホウ素の量は２重量％未満であるとガラスの軟化溶融温度が高くなって、容器３を気密封止する際の熱によって水晶振動子４の特性に劣化を招来してしまい、また１０重量％を超えるとガラスの耐薬品性が低下し、容器３の気密封止の信頼性が大きく低下してしまう。従って、前記酸化ホウ素の量は２乃至１０重量％の範囲としておくことが好ましい。
【００３７】
またフッ化鉛の量は１０重量％未満であるとガラスの軟化溶融温度が高くなって、容器３を気密封止する際の熱によって水晶振動子４の特性に劣化を招来してしまい、また３０重量％を超えるとガラスの耐薬品性が低下し、容器３の気密封止の信頼性が大きく低下してしまう。従って、前記フッ化鉛の量は１０乃至３０重量％の範囲としておくことが好ましい。
【００３８】
また酸化亜鉛の量は１重量％未満であるとガラスの耐薬品性が低下し、容器３の気密封止の信頼性が大きく低下してしまい、また６重量％を超えるとガラスの結晶化が進んで流動性が大きく低下し、容器３の気密封止が困難となってしまう。従って、前記酸化亜鉛の量は１乃至６重量％の範囲としておくことが好ましい。
【００３９】
また酸化ビスマスの量は１０重量％未満であるとガラスの軟化溶融温度が高くなって、容器３を気密封止する際の熱によって水晶振動子４の特性に劣化を招来してしまい、また２０重量％を超えるとガラスの結晶化が進んで流動性が大きく低下し、容器３の気密封止が困難となってしまう。従って、前記酸化ビスマスの量は１０乃至２０重量％の範囲としておくことが好ましい。
【００４０】
また前記封止材７に含有される無機物フィラーは封止材７の熱膨張係数を調整し、絶縁基体１と金属蓋体２とに封止材７を強固に接合させ、容器３の気密封止の信頼性を大きく向上させるとともに封止材７の機械的強度を向上させる作用をなし、チタン酸鉛系化合物が好適に使用され、その含有量は２６重量％未満であると封止材７の熱膨張係数が絶縁基体１及び金属蓋体２の熱膨張係数に対し大きく相違して封止材７を絶縁基体１及び金属蓋体２に強固に接合させることができなくなり、また４５重量％を超えると封止材７の流動性が大きく低下し、容器３の気密封止が困難となってしまう。従って、前記チタン酸鉛系化合物を無機物フィラーとして封止材７に含有させた場合、その量は２６乃至４５重量％の範囲としておくことが好ましい。
【００４１】
また前記封止材７に含有される金属フィラーは封止材７に導電性を付与する作用をなし、鉄−ニッケル合金及び鉄−ニッケル−コバルト合金の少なくとも一方が好適に使用され、その量が５重量％未満であると封止材７の導電性が低下し、金属蓋体２と絶縁基体１の上面に導出している接地用配線層８との電気的接続が不完全となる危険性があり、また２０重量％を超えると封止材７の流動性が低下し、容器３の気密封止が困難となってしまう。従って、前記鉄−ニッケル合金及び鉄−ニッケル−コバルト合金の少なくとも一方を金属フィラーとして封止材７に含有させた場合、その量は５乃至２０重量％の範囲としておくことが好ましい。
【００４２】
更に前記導電性を帯びている封止材７に金属フィラーとして鉄−ニッケル合金及び鉄−ニッケル−コバルト合金の少なくとも一方を含有させた場合、金属フィラーの粒径が３０μｍ未満となると封止材７の導電性が低下して金属蓋体２と絶縁基体１の上面に導出している接地用配線層８との電気的接続が不完全となる危険性があり、また７０μｍを超えると封止材７の流動性が低下し、容器３の気密封止が困難となる傾向にある。従って、前記鉄−ニッケル合金及び鉄−ニッケル−コバルト合金の少なくとも一方を金属フィラーとして封止材７に含有させた場合、その粒径は３０乃至７０μｍの範囲としておくことが好ましい。
【００４３】
前記封止材７はまたガラス成分に含有される金属フィラーの平均粒径が無機物フィラーの平均粒径よりも大きくなっており、これによって金属フィラー同士が互いに確実に接触し、その結果、金属蓋体２と絶縁基体１の上面に導出している接地用配線層８との電気的接続が完全となる。
【００４４】
なお、前記金属フィラーの平均粒径は無機物フィラーの平均粒径に対し２倍未満の大きさであると金属フィラー同士の接触が不完全となって封止材７の導電性が低下し、金属蓋体２と絶縁基体１の上面に導出している接地用配線層８との電気的接続が不完全となる危険性があり、また１０倍を超えると封止材７の流動性が低下し、容器３の気密封止の信頼性が劣化してしまう危険性がある。従って、前記封止材７の金属フィラーの平均粒径は無機物フィラーの平均粒径に対し２乃至１０倍の範囲としておくことが好ましい。
【００４５】
更に前記金属蓋体２は封止材７が接合される領域で、接地用配線層８と対向する領域の一部を除く下面に高温ガラス層９が枠状に被着されており、該高温ガラス層９は金属蓋体２に対する封止材７の接合を強固とする作用なす。
【００４６】
前記高温ガラス層９は、例えば、酸化珪素を５５乃至７５重量％、酸化ホウ素を１５乃至２５重量％、酸化アルミニウムを３乃至１０重量％、酸化バリウムを１乃至６重量％、酸化ナトリウムを１乃至６重量％、酸化カリウムを１乃至６重量％、酸化リチウムを１乃至６重量％含み、その軟化点が６５０℃以上と高いことから絶縁基体１と金属蓋体２とを封止材７を介して接合させる際、封止材７を軟化溶融させる熱が高温ガラス層９に作用したとしても高温ガラス層９は軟化溶融することなく金属蓋体２に強固に被着し、これによって絶縁基体１と金属蓋体２とを封止材７を介し強固に接合させ、容器３内部の気密封止を完全として容器３内部に収容する水晶振動子４を長期間にわたり安定に作動させることが可能となる。
【００４７】
前記高温ガラス層９は、例えば、酸化珪素を５５乃至７５重量％、酸化ホウ素を１５乃至２５重量％、酸化アルミニウムを３乃至１０重量％、酸化バリウムを１乃至６重量％、酸化ナトリウムを１乃至６重量％、酸化カリウムを１乃至６重量％、酸化リチウムを１乃至６重量％含むガラス粉末に適当な有機溶剤、溶媒を添加混合して得たガラスペーストを従来周知のスクリーン印刷法により金属蓋体２の下面に枠状に印刷塗布し、しかる後、これを所定の温度で焼き付けることによって封止材７が接合される領域で、接地用配線層８と対向する領域の一部を除く金属蓋体２の下面に被着される。
【００４８】
前記高温ガラス層９はそれを酸化珪素を５５乃至７５重量％、酸化ホウ素を１５乃至２５重量％、酸化アルミニウムを３乃至１０重量％、酸化バリウムを１乃至６重量％、酸化ナトリウムを１乃至６重量％、酸化カリウムを１乃至６重量％、酸化リチウムを１乃至６重量％含むガラスで形成した場合、酸化珪素の量が５５重量％未満であると高温ガラス層９の軟化溶融温度が６５０℃以下となり  絶縁基体１と金属蓋体２とを封止材７を介して接合させる際、封止材７を軟化溶融させる熱によって高温ガラス層９が軟化溶融する危険性があり、また７５重量％を超えると高温ガラス層９の金属蓋体２への接合強度が低くなってしまう。従って、前記酸化珪素の量は５５乃至７５重量％の範囲としておくことが好ましい。
【００４９】
また前記高温ガラス層９は酸化ホウ素の量が１５重量％未満であると高温ガラス層９の金属蓋体２への接合強度が低くなってしまい、また２５重量％を超えると高温ガラス層９の耐薬品性が劣化し、容器３の気密封止の信頼性が低下する危険性がある。従って、前記酸化ホウ素の量は１５乃至２５重量％の範囲としておくことが好ましい。
【００５０】
また前記高温ガラス層９は酸化アルミニウムの量が３重量％未満の場合、高温ガラス層９の金属蓋体２への接合強度が低くなってしまい、また１０重量％を超えると高温ガラス層９の耐薬品性が劣化し、容器３の気密封止の信頼性が低下する危険性がある。従って、前記酸化アルミニウムの量は３乃至１０重量％の範囲としておくことが好ましい。
【００５１】
また前記高温ガラス層９は酸化バリウムの量が１重量％未満の場合、高温ガラス層９の金属蓋体２への接合強度が低くなってしまい、また６重量％を超えると高温ガラス層９の軟化溶融温度が６５０℃以下となり  絶縁基体１と金属蓋体２とを封止材７を介して接合させる際、封止材７を軟化溶融させる熱によって高温ガラス層９が軟化溶融する危険性がある。従って、前記酸化バリウムの量は１乃至６重量％の範囲としておくことが好ましい。
【００５２】
また前記高温ガラス層９は酸化ナトリウムの量が１重量％未満の場合、高温ガラス層９の金属蓋体２への接合強度が低くなってしまい、また６重量％を超えると高温ガラス層９の耐薬品性が劣化し、容器３の気密封止の信頼性が低下する危険性がある。従って、前記酸化ナトリウムの量は１乃至６重量％の範囲としておくことが好ましい。
【００５３】
また前記高温ガラス層９は酸化カリウムの量が１重量％未満の場合、高温ガラス層９の金属蓋体２への接合強度が低くなってしまい、また６重量％を超えると高温ガラス層９の耐薬品性が劣化し、容器３の気密封止の信頼性が低下する危険性がある。従って、前記酸化カリウムの量は１乃至６重量％の範囲としておくことが好ましい。
【００５４】
また前記高温ガラス層９は酸化リチウムの量が１重量％未満の場合、高温ガラス層９の金属蓋体２への接合強度が低くなってしまい、また６重量％を超えると高温ガラス層９の耐薬品性が劣化し、容器３の気密封止の信頼性が低下する危険性がある。従って、前記酸化リチウムの量は１乃至６重量％の範囲としておくことが好ましい。
【００５５】
かくして上述の電子部品収納用容器によれば、真空中において絶縁基体１の凹部１ａの段差部に水晶振動子４の一端をポリイミド系導電性樹脂から成る接着材５を介して接着固定するとともに水晶振動子４の各電極をメタライズ配線層６に電気的に接続し、しかる後、前記絶縁基体１の上面に金属蓋体２を導電性を呈する封止材７により接合させ、絶縁基体１と金属蓋体２とから成る容器３内部に水晶振動子４を気密に収容するとともに金属蓋体２と絶縁基体１に被着させた接地用配線層８とを電気的に接続させることによって最終製品が完成する。
【００５６】
なお、本発明は上述の実施の形態に限定されるものではなく、本発明の要旨を逸脱しない範囲であれば種々の変更は可能であり、例えば、前述の例では電子部品として水晶振動子を収容する電子部品収納用容器を例示したが、電子部品が半導体素子等であり、これを収容するための電子部品収納用容器にも適用し得る。
【００５７】
【発明の効果】
本発明の電子部品収納用容器によれば、金属蓋体を絶縁基体の上面に導出されている接地用配線層に、ガラス成分に無機物フィラーと、該無機物フィラーより粒径が大きい金属フィラーを含有させた導電性を呈する封止材を介して電気的に接続するようになしたことから絶縁基体と金属蓋体とを封止材を介して接合し、内部に電子部品を気密に収容封止した際、内部に収容される電子部品は前記導電性を呈する封止材を介して接地用配線層に接続された金属蓋体でシールドされることとなり、その結果、外部ノイズが金属蓋体を介して入り込むのを有効に防止することができ、容器内部の電子部品を長期間にわたり正常、かつ安定に作動させることができる。
【００５８】
また本発明の電子部品収納用容器によれば、絶縁基体と金属蓋体とを接合させる封止材として、酸化鉛を５０乃至６５重量％、酸化ホウ素を２乃至１０重量％、フッ化鉛を１０乃至３０重量％、酸化亜鉛を１乃至６重量％、酸化ビスマスを１０乃至２０重量％含むガラス成分に、無機物フィラーとしてチタン酸鉛系化合物を２６乃至４５重量％と、金属フィラーとして鉄−ニッケル合金及び鉄−ニッケル−コバルト合金の少なくとも一方を５乃至１０重量％添加したものを使用すると封止材の軟化溶融温度が３５０℃以下となり、絶縁基体と金属蓋体とを封止材を介して接合させ、絶縁基体と金属蓋体とから成る容器内部に電子部品を気密に収容する際、封止材を溶融させる熱が内部に収容する電子部品に作用しても電子部品の特性に劣化を招来することはなく、その結果、電子部品を長期間にわたり正常、かつ安定に作動させることが可能となる。
【００５９】
また同時に封止材の軟化溶融温度が３５０℃以下であり、低温であることから絶縁基体と金属蓋体とを封止材を介して接合させ、絶縁基体と金属蓋体とから成る容器の内部に電子部品を気密に収容する際、封止材を溶融させる熱によって電子部品を絶縁基体の凹部内に接着固定するポリイミド導電性樹脂等から成る樹脂製の接着材が劣化することもなく、これによって電子部品を絶縁基体の凹部内へ接着材を介して極めて強固に接着固定することが可能となり、電子部品を常に、安定に作動させることができる。
【００６０】
更に前記金属蓋体の封止材が接合される領域に予め酸化珪素を５５乃至７５重量％、酸化ホウ素を１５乃至２５重量％、酸化アルミニウムを３乃至１０重量％、酸化バリウムを１乃至６重量％、酸化ナトリウムを１乃至６重量％、酸化カリウムを１乃至６重量％、酸化リチウムを１乃至６重量％含む軟化点が６５０℃以上の高温ガラス層が被着されていることから封止材の金属蓋体に対する接合が前記高温ガラス層によって強固となり、その結果、絶縁基体と金属蓋体とを封止材を介して接合させ、容器内部に電子部品を気密に収容する際、容器の気密封止が完全となって容器内部に収容する電子部品を長期間にわたり正常、かつ安定に作動させることが可能となる。
【図面の簡単な説明】
【図１】本発明の電子部品収納用容器の一実施例を示す断面図である。
【符号の説明】
１・・・・・・・絶縁基体
２・・・・・・・金属蓋体
３・・・・・・・容器
４・・・・・・・水晶振動子（電子部品）
７・・・・・・・封止材
８・・・・・・・接地用配線層
９・・・・・・・高温ガラス層
【図１】
0003811301.tif 000002